以下の組成:-60から80重量部の少なくとも1種の天然または合成ポリイソプレンと、-15から40重量部の少なくとも1種のブタジエンゴムおよび/または溶液重合されており、-55°C以下のガラス転移温度を有する少なくとも1種のスチレン-ブタジエンゴムと、-5から15重量部の少なくとも1種の可塑剤オイルと、-15から75重量部の少なくとも1種のシリカと、-2から10重量部の少なくとも1種の粘着付与剤樹脂と、-さらなる添加剤とを特徴とするゴム混合物。前記ゴム混合物が、70から85重量部の天然または合成ポリイソプレンを含むことを特徴とする、請求項1に記載のゴム混合物。前記ゴム混合物が、15から30重量部のブタジエンゴムおよび/または溶液重合されており、-55°C以下のガラス転移温度を有するスチレン-ブタジエンゴムを含むことを特徴とする、請求項1または2に記載のゴム混合物。前記スチレンブタジエンゴムが、変性されていることを特徴とする、請求項1から3のいずれか一項に記載のゴム混合物。前記ゴム混合物が、45から80重量部の少なくとも1種のカーボンブラックをさらに含むことを特徴とする、請求項1から4のいずれか一項に記載のゴム混合物。前記カーボンブラックが、60から300g/kgのASTMD1510によるヨウ素吸収係数および80から200cm3/100gのASTMD2414によるDPB数を有することを特徴とする、請求項5に記載のゴム混合物。前記カーボンブラックが、80から130g/kgのASTMD1510によるヨウ素吸収係数および100から140cm3/100gのASTMD2414によるDPB数を有することを特徴とする、請求項6に記載のゴム混合物。前記シリカが、カップリング剤によって活性化されていることを特徴とする、請求項1から7のいずれか一項に記載のゴム混合物。前記ゴム組成物が、5から10重量部の可塑剤オイルを含むことを特徴とする、請求項1から8のいずれか一項に記載のゴム混合物。前記可塑剤オイルが、鉱油であることを特徴とする、請求項1から9のいずれか一項に記載のゴム混合物。前記粘着付与剤樹脂が、フェノール樹脂であることを特徴とする、請求項1から10のいずれか一項に記載のゴム混合物。空気タイヤを製造するための、請求項1から11のいずれか一項に記載のゴム混合物の使用。空気タイヤのトレッドまたはボディ混合物を製造するための、請求項12に記載のゴム混合物の使用。ベルト、ドライブベルト、またはホースを製造するための、請求項1から11のいずれか一項に記載のゴム混合物の使用。したがって、本発明が基づく目的は、比較的に高レベルの耐亀裂性を保持しながら、より低いヒステリシスとより高い剛性の間の目標の対立を解決し、それ故に、タイヤ製造作業またはタイヤの他の特性に悪影響を与えることなく、特に空気タイヤのベース用の、低ヒステリシスを有するゴム混合物の使用を可能にすることができる、より特にはキャップ/ベーストレッド構造を有する空気タイヤ用のゴム混合物を提供することである。この目的は、以下の組成:-60から85重量部の少なくとも1種の天然または合成ポリイソプレンと、-15から40重量部の少なくとも1種のブタジエンゴムおよび/または溶液重合されており、-55°C以下のガラス転移温度を有する少なくとも1種のスチレン-ブタジエンゴムと、-5から15重量部の少なくとも1種の可塑剤オイルと、-15から75重量部の少なくとも1種のシリカと、-2から10重量部の少なくとも1種の粘着付与剤樹脂と、-さらなる添加剤とを有するゴム混合物によって達成される。本明細書で使用される単位の重量部phr重量でゴムの100部当たりの部数は、混合物処方のためのゴム業界における通常の量的単位である。ここで個々の物質の重量部の計量は、常に、混合物中に存在するゴムすべての合計質量の100重量部に基づく。驚くべきことに、60から85重量部の天然および/または合成ポリイソプレンと、15から40重量部のブタジエンゴムおよび/または溶液重合されており、-55°C以下のガラス転移温度を有するスチレン-ブタジエンゴムと、15から75重量部のシリカとの組合せによって、タイヤ製造作業または他のタイヤ特性に悪影響を与えることなく、特に空気タイヤのベース用の、比較的低いヒステリシスを有するゴム混合物が可能となることが見出された。これは、車両用トレッド、特にベースに関してのみならず、さらに内部のタイヤ構成部材に関しても当てはまる。さらなる内部のタイヤ構成部材用のゴム混合物は、以下に要約され、タイヤ技術においては通常のことであるが、ボディ配合物bodycompoundsまたはボディ混合物bodymixtureとも呼ばれる。ボディ混合物という用語は、サイドウォール、内側ライナ、アペックス、ベルト、ショルダ、ベルトプロファイル、スキージ、カーカス、ビード強化材、他の強化インサート、および/またはソリッドタイヤを本質的に含む。同様に、低ヒステリシス、十分な粘着性、電気伝導性、および構造耐久性に関して要求が課せられているので、ドライブベルト、他のベルト、およびホース用の混合物の開発において、本発明のゴム混合物はさらに利用性を見出す。ゴム混合物は、60から85重量部、好ましくは65から80重量部の少なくとも1種の天然または合成ポリイソプレンと、15から40重量部、好ましくは10から35重量部の少なくとも1種のブタジエンゴムおよび/または溶液重合されており、-55°C以下のガラス転移温度を有する少なくとも1種のスチレン-ブタジエンゴムとを含む。スチレン-ブタジエンゴムは、ヒドロキシル基および/またはエポキシ基および/またはシロキサン基および/またはアミノ基および/またはアミノシランおよび/またはカルボキシル基および/またはフタロシアニン基で官能基化されるものである。しかし、当業者に公知で、変性とも呼ばれるさらなる官能基化もある。ゴム混合物は、0から5重量部、好ましくは0から2重量部のさらなる極性または非極性ゴムをさらに含んでもよい。この場合、極性または非極性ゴムは、エマルション重合されたスチレン-ブタジエンゴムおよび/または液状ゴムおよび/またはハロブチルゴムおよび/またはポリノルボルネンおよび/またはイソプレン-イソブチレンコポリマーおよび/またはエチレン-プロピレン-ジエンゴムおよび/またはニトリルゴムおよび/またはクロロプレンゴムおよび/またはアクリルゴムおよび/またはフルオロゴムおよび/またはシリコーンゴムおよび/またはポリスルフィドゴムおよび/またはエピクロロヒドリンゴムおよび/またはスチレン-イソプレン-ブタジエンターポリマーからなる群から選択される。より特には、スチレン-イソプレン-ブタジエンターポリマー、ブチルゴム、ハロブチルゴムまたはエチレン-プロピレン-ジエンゴムが、産業用ゴム製品の製造に用いられる。本発明のゴム混合物は、15から75重量部、好ましくは20から60重量部、より好ましくは20から50重量部のシリカを含む。ここで、シリカの全量は、特に有利な実施形態において、カップリング剤、好ましくはシランによってポリマーマトリクスに結合している。タイヤ産業で使用されるシリカは、一般に沈降シリカであり、これは特に、それらの表面積によって特徴付けされる。ここで特徴付けは、m2/g単位で、フィラーの内部および外部表面積の尺度として、DIN66131およびDIN66132に従って窒素表面積BETの、およびm2/g単位で、ゴム活性表面積であると考えられることが多い外部表面積の尺度として、ASTMD3765に従ってCTAB表面積の規格によって行われる。120から300m2/g、好ましくは150から250m2/gの窒素表面積、および120から230m2/g、好ましくは140から200m2/gのCTAB表面積を有するシリカが、本発明によって使用される。有利に使用されるシランの量は、0.5から10重量部、好ましくは1.0から6重量部、より好ましくは1.5から4重量部である。ここで使用され得るシランカップリング剤は、ゴム混合物における使用のために当業者に知られているシランカップリング剤のすべてである。しかし、シリカが結合していない-言い換えれば、カップリング剤が使用されないことも可能である。特にタイヤのトレッドのベースとしての本発明のゴム混合物の使用に関して、トレッドが、製造作業の間に粘着性のままであるように、未加硫混合物の部分の十分な粘着性は、絶対に必要である。このために、ゴム混合物は、少なくとも2から10重量部の粘着付与剤樹脂を含有しなければならない。使用される粘着付与剤樹脂は、粘着付与剤として作用する炭化水素樹脂などの天然または合成樹脂である。炭化水素樹脂は、フェノール系、芳香族系または脂肪族系であってもよい。粘着付与剤樹脂は、好ましくはロジンおよびそれらのエステル、テルペン-フェノール樹脂、アルキン-フェノール樹脂、フェノール樹脂、およびクマロン-インデン樹脂からなる群から選択され、フェノール樹脂が、本発明に特に適している。本発明のゴム混合物は、5から15重量部、好ましくは5から10重量部の少なくとも1種の可塑剤オイルをさらに含み、可塑剤オイルは、好ましくはDAE蒸留芳香族抽出物および/またはRAE残留芳香族抽出物および/またはTDAE処理された蒸留芳香族抽出物および/またはMES軽度抽出溶剤および/またはナフタレンオイルからなる群から選択された鉱油である。可塑剤オイルをトレッドのベース用ゴム混合物に添加することが有利であり、その理由は、完成タイヤにおいて、可塑剤は一般に濃度勾配に従って移行し、その移行は、定められた手段によって制限することができるからである。転がり抵抗特性に対する正の影響は、可塑剤オイルが、比較的低いガラス転移温度Tgを有する場合に認められた。したがって、MESを使用することが極めて好ましく、TDAEを使用することが非常に好ましく、RAEを使用することが好ましい。ゴム混合物の範囲内で、0から5重量部の少なくとも1種のさらなる追加の可塑剤が存在していてもよい。このさらなる可塑剤は、合成可塑剤および/または脂肪酸および/または脂肪酸誘導体および/または樹脂および/またはファクチスfacticeおよび/または植物油もしくはBTL[biomass-to-liquidバイオマス液化油]であってもよい。1つの特に好ましい実施形態において、ゴム混合物は、20から60重量部、好ましくは45から60重量部の少なくとも1種のカーボンブラックを含む。ここで、カーボンブラックが、60から300g/kg、好ましくは80から130g/kgのASTMD1510によるヨウ素価、および80から200cm3/100g、好ましくは100から140cm3/100gのASTMD2414によるDBP数を有する場合、好ましい。ASTMD1510によるヨウ素価は、ヨウ素吸収係数とも呼ばれる。ASTMD2414によるDBP数は、フタル酸ジブチルによってカーボンブラックまたは淡色フィラーの比吸収容量を規定する。これらの性質を有するカーボンブラックの使用は、少量のベースカーボンブラックが、タイヤ製造作業の間の戻り工程returnprocessの結果としてキャップゴム混合物中に入るので、全体的なトレッドの磨耗挙動に関して利点を有する。タイヤ試験は、このような少量でさえも、そのヨウ素価およびDBP数が上に特定されたものから外れるカーボンブラックが使用される場合、磨耗における明確な劣化があることを意味することを示した。フィラーの全量、すなわち、本質的にシリカおよびカーボンブラックを合わせた量は、混合物の充填程度を良好なレベルに保ち、したがって、必要とされる特性に悪影響を与えないために、50から80重量部であるべきである。ゴム混合物は、好ましくは0.1から10重量部、より好ましくは0.2から8重量部、非常に好ましくは0.2から4重量部の酸化亜鉛をさらに含む。活性剤として酸化亜鉛を、通常は脂肪酸例えば、ステアリン酸と組み合わせて、加硫促進剤と一緒に硫黄架橋のためにゴム混合物に添加することが通常である。次いで、硫黄は、複合体の形成によって加硫のために活性化される。この場合、従来使用される酸化亜鉛は、一般に10m2/g未満のBET表面積を有する。しかし、10から60m2/gのBET表面積を有する、いわゆるナノ酸化亜鉛も使用することができる。ゴム混合物は、さらなる添加剤を追加的に含む。さらなる添加剤としては、実質的に、架橋系架橋剤、促進剤、および遅延剤、オゾン抑制剤、老化抑制剤、素練り補助剤、およびさらなる活性剤が挙げられる。さらなる添加剤の合計量の割合は、2から50重量部、好ましくは5から20重量部である。ゴム混合物は、硫黄または硫黄供与体の存在下で加硫され;ある種の硫黄供与体は、加硫促進剤としても作用し得る。硫黄または硫黄供与体は、最後の混合工程において、当業者に通例の量0.4から4重量部;好ましくは1.5から2.5重量部の量の硫黄で添加される。加硫の必要とされる時間および/または温度を制御し、加硫物の特性を改善するために、ゴム混合物は、加硫促進剤、加硫遅延剤などの加硫調節剤を含んでもよく、これらは、本発明によって、上記添加剤、および上記加硫活性剤中に存在する。本発明のゴム混合物は、ゴム業界で通例の方法によって製造され、これは、最初に1つまたは複数の混合段階において、加硫系硫黄および加硫調節剤とは別に、成分のすべてを含む基本混合物を調製するステップを含む。最終混合段階における加硫系の添加は、完成混合物を生成させる。完成混合物は、さらに押出し作業によって処理され、例えば、適当な形態にされる。本発明が基づくさらなる目的は、空気タイヤを製造するために、より特にはタイヤのトレッドのベースおよび/またはタイヤのボディ混合物を製造するために、ならびにドライブベルト、他のベルト、およびホースを製造するために上記のゴム混合物を使用するというものである。空気タイヤにおける使用のために、混合物は、好ましくはトレッドの形態にされ、グリーンタイヤの製造の間に公知の仕方で適用される。あるいは、ゴム混合物の幅の狭い細片の形態のトレッドは、グリーンタイヤの上に巻くことができる。始めに記載したように、トレッドが2つの部分である場合、ゴム混合物は、好ましくはベース用の混合物として用いられる。車両用タイヤにおけるボディ混合物として用いるための本発明のゴム混合物の製造は、トレッドについて既に記載したとおりに行われる。違いは、押出し作業後の成形にある。次いで、1つまたは複数の異なるボディ混合物のための得られた形態の本発明のゴム混合物は、グリーンタイヤを構築するために使用される。ドライブベルトおよび他のベルト、より特にはコンベイヤーベルトにおける本発明のゴム混合物の使用のために、押出された混合物は、適当な形態にされ、この操作の間にまたは後で、例としては合成繊維またはスチールコードである強度要素をしばしば与えられる。これは通常は、ゴム混合物の1つおよび/または複数の層、同じおよび/または異なる強度要素の1つおよび/または複数の層、ならびに同じおよび/または別のゴム混合物の1つおよび/または複数のさらなる層からなる多層構造をもたらす。十分な粘着性も、例えば、強固に固着するアッセンブリが個々の層間で、または適切な場合に、ゴム混合物と強度要素の間で形成され得るように、ここで関係する。本発明はこれから、表1にまとめられている比較例および実施例によってより詳細に明らかにされる。発明混合物はIで始まるが、一方比較混合物は、Cで表示される。表中に存在する混合実施例のすべてに関して、示された量の数字は、重量部であり、全ゴムの100重量部に基づくphr。混合物は、実験室用タンジェンシャルミキサーにおいて2段階で通常の条件下で作製した。試験片は、加硫によって混合物のすべてから作製し、これらの試験片は、ゴム業界にとって典型的な物理的特性を決定するために用いた。試験に対して上述の試験に用いた試験方法は、以下のとおりであった:DIN53505による室温RTおよび70°CでのショアA硬度DIN53512による室温RTおよび70°Cでの反発弾性DIN53504による室温での200伸長時の応力値モジュラスDIN53504による室温RTでの引張強度DIN53515による室温RTでのグレーブス引裂抵抗DIN53448による室温RTでの破断時エネルギーDIN53504による室温RTでの破断時伸び8伸長時の、DIN53513による55°Cでの動的貯蔵弾性率E’標準DINIEC93による体積抵抗aSMR10b高シスポリブタジエン、シス割合≧95重量cSSBR、日本ゼオン株式会社製NS612、Tg-65°C、OH基変性dSSBR、日本ゼオン株式会社製NS210、Tg-45°CeEvonik製VN3fTESPDgMEShフェノール樹脂、BASF製Koresin登録商標i老化抑制剤、ワックス、任意選択的にDPGjスルフェンアミド促進剤、CBSZnO、ステアリン酸、および任意選択的にさらなる加工助剤を通例の量で使用した。調査により、空気タイヤトレッドのベース用ゴム混合物について、70°Cでの反発値は、転がり抵抗特性と相関しており、RTでの硬度は、ハンドリング性と相関していることが示された。構造耐久性のための確立されたパラメータは、耐亀裂性を特徴付けするための物理的混合パラメータとして、破断時エネルギーおよび引裂抵抗である。表1から、破断時エネルギー、200伸長時の応力値、およびRTでの反発についての値の間に相関があることがわかる。RTでの反発についての値または200伸長時の応力値が高ければ高いほど、破断時エネルギー値は低くなる。本発明の目的は、低モジュラスだが高い硬度および反発を有するゴム混合物を見出すべく必要不可欠なものとして、簡略形式で要約され得る。驚くべきことに、表1から明らかなように、BRおよび/または上に規定したSSBRの使用は、有利とわかった。これは、BRの使用が通常は、引張特性に悪影響を与えるので、驚くべきことである。驚くべきことに、ポリイソプレンのみを含有する混合物C1から、引張特性に関して明らかな利点は事実上存在せず、実際にRTでの反発および硬度で不利点がある。BRおよび/または上に規定したSSBRの使用は、驚くべきことにこの対立の変化をもたらすが、その理由は、対応する混合物において、RTでの硬度および反発における増加が、同時に200伸長時のモジュラスの上昇なしにあるからである。BRおよび/および上に規定したSSBRについての最適範囲が、15から40重量部にあることが明らかになった。この範囲未満では、効果は小さ過ぎ、それを超えると耐亀裂性引裂抵抗値を参照されたいは、低く過ぎになる混合物C1、C2、およびI1からI3。低Tgを有するSSBRは、好ましくは変性された形態において、BRのものと同様の効果を示す混合物C3ならびにI2、I4、I5、およびI6。この目標の対立をより高いレベルに変化させるためのさらなる手段は、好ましくはカップリング剤によって結合しているシリカによるカーボンブラックの部分的置き換えである。この部分的置き換えは、一貫した硬度および驚くべきことに、低下したヒステリシスとともにモジュラスにおける低下をもたらす混合物C4、C5ならびにI2、I5、およびI6。ドイツゴム工業会[WirtshaftsverbandderdeutchenKautshukindustriee.V.Germanrubberindustryassociation]のガイドライン110によるタイヤについて規定された電気伝導性より低くならないために、特にベース混合物のための電気体積抵抗は、1E08Ωcm、より好ましくは1E05Ωcm未満であってはならない。したがって、表1から、カーボンブラックの量は、45重量部未満であるべきではない混合物I5およびI6。そうでなければ、必要とされる電気伝導性は、他の手段または構成要素によって確保されなければならない。要約すると、表1から、本発明のゴム混合物は、特に2つの部分のトレッドのベース用ゴム混合物に必要とされるように、高い剛性および良好な引張強度とともに低ヒステリシスに関して、かなり改善されたゴム混合物をもたらすことを確認することができる。